(57)【特許請求の範囲】
【請求項１】
少なくとも含フッ素有機化合物、二酸化ケイ素粒子、ガラス転移温度が６０℃以上のカルボキシ基含有樹脂、及び溶剤を含み、
前記含フッ素有機化合物は、（１）主鎖が炭化水素鎖であり、前記炭化水素鎖に含フッ素基、及びカルボキシ基が結合した化合物、及び（２）主鎖が炭化水素鎖であり、前記炭化水素鎖に含フッ素基を有するベンゼン環が結合した化合物からなる群より選択される１種以上であり、
前記二酸化ケイ素粒子は、平均粒子径が１０〜４０ｎｍであるか、又は不定形であり、短辺が１０〜２０ｎｍ、長辺が５０〜１００ｎｍであり、
前記カルボキシ基含有樹脂は、スチレン／（メタ）アクリル酸共重合物であり、
前記溶剤は、沸点が１００℃以下のアルコールを含む、コーティング液。
【請求項２】
前記スチレン／（メタ）アクリル酸共重合物は、酸価が１６０以上である、請求項１に記載のコーティング液。
【請求項３】
前記コーティング液中の前記二酸化ケイ素粒子の含有割合は、前記カルボキシ基含有樹脂と前記二酸化ケイ素粒子の合計量に対して２０〜８０質量％である、請求項１又は２に記載のコーティング液。
【請求項４】
前記コーティング液中の前記含フッ素有機化合物の含有割合は、０．５〜２．５質量％である、請求項１〜３のいずれかに記載のコーティング液。
【請求項５】
前記含フッ素基は、フルオロアルキル基である、請求項１〜４のいずれかに記載のコーティング液。
【請求項６】
さらに、ピリジニウム塩を含有する、請求項１〜５のいずれかに記載のコーティング液。
【請求項７】
少なくとも含フッ素有機化合物、二酸化ケイ素粒子、及びガラス転移温度が６０℃以上のカルボキシ基含有樹脂を含み、
前記含フッ素有機化合物は、（１）主鎖が炭化水素鎖であり、前記炭化水素鎖に含フッ素基、及びカルボキシ基が結合した化合物、及び（２）主鎖が炭化水素鎖であり、前記炭化水素鎖に含フッ素基を有するベンゼン環が結合した化合物からなる群より選択される１種以上であり、
前記二酸化ケイ素粒子は、平均粒子径が１０〜４０ｎｍであるか、又は不定形であり、短辺が１０〜２０ｎｍ、長辺が５０〜１００ｎｍであり、
前記カルボキシ基含有樹脂は、スチレン／（メタ）アクリル酸共重合物である、コート膜。
【請求項８】
前記スチレン／（メタ）アクリル酸共重合物は、酸価が１６０以上である、請求項７に記載のコート膜。
【請求項９】
前記コート膜中の前記二酸化ケイ素粒子の含有割合は、前記カルボキシ基含有樹脂と前記二酸化ケイ素粒子の合計量に対して２０〜８０質量％である、請求項７又は８に記載のコート膜。
【請求項１０】
前記コート膜中の前記含フッ素有機化合物の含有割合は、５〜４０質量％である、請求項７〜９のいずれかに記載のコート膜。
【請求項１１】
前記含フッ素基は、フルオロアルキル基である、請求項７〜１０のいずれかに記載のコート膜。
【請求項１２】
さらに、ピリジニウム塩を含有する、請求項７〜１１のいずれかに記載のコート膜。
【請求項１３】
平均膜厚が０．８μｍ以上である、請求項７〜１２のいずれかに記載のコート膜。
【請求項１４】
膜表面の算術平均粗さが０．１μｍ以下である、請求項７〜１３のいずれかに記載のコート膜。
【請求項１５】
基材表面の一部又は全面に請求項７〜１４のいずれかに記載のコート膜を有する、基材。
【請求項１６】
少なくとも熱交換器、前記熱交換器に空気を通すための送風ファン、前記熱交換器から出た空気の方向を調整する風向板、及び前記熱交換器と前記送風ファンを内部に納めた筐体を含む空気調和機であって、
前記送風ファン、前記風向板、及び前記筐体からなる群より選択される少なくとも１つの部品の表面に請求項７〜１４のいずれかに記載のコート膜を有する、空気調和機。
【発明の詳細な説明】
【技術分野】
【０００１】
本発明は、表面に油汚れ、ホコリ等を付着しにくくするコート膜を有する基材、当該コート膜を形成するコーティング液に関する。また本発明は、コート膜を筐体内部、送風ファン表面、又はフィルター表面等に有する空気調和機に関する。なお、空気調和機とは、室内の空気を熱交換器内に循環させることで加熱、冷却、又は除湿された空気を得て、これら空気を室内に放出することにより、室内空気の温度、又は湿度を適切に管理する機器であり、一般的にはエアーコンディショナー、或いはエアコンと呼ばれている。
【背景技術】
【０００２】
空気中に漂うオイルミスト、ホコリといった汚れの成分が表面に付着することにより、家の中の家電、家具表面が汚れることは万人の経験することである。汚れによっては細菌の栄養素になり、そこからカビ、病原菌の繁殖を引き起こし、生活に支障を与えることもある。そのためこれら汚れが家電、家具などに極力付着しないことが望まれる。
【０００３】
家電のうち、特に汚れに曝されるのは一般にエアコンと呼ばれる空気調和機である。空気調和機は室内の空気を強制的に取り込むため、空気中の汚れを取り込む割合も高い。取り込まれた空気は、内部の熱交換器により加熱、冷却、又は除湿され、空気調和機から室内に放出される。空気調和機を長期にわたって使用した場合、室内の汚れが空気とともに空気調和機内部に入り込み、空気調和機内部に付着する。我々が分析したところ、主な汚れは、ホコリ、及び油分であった。これらが空気調和機の筐体内面、筒状の送風ファン、フィルター、タラップ等に付着している。特に樹脂部品表面への付着が著しく多い傾向がある。
【０００４】
油汚れに関しては、基材表面にコーティングすることにより油汚れの付着を抑制する含フッ素共重合体が特許文献１に記載されている。当該発明は、表面エネルギーの小さな含フッ素樹脂を基材表面にコートすることにより、油汚れの付着を抑制するものである。
【０００５】
ホコリについては、表面の抵抗が大きいほど静電的に付着しやすくなる。そのため、樹脂表面を低抵抗の膜でコートすることにより、ホコリの付着を抑制する旨の発明が特許文献２に記載されている。
【先行技術文献】
【特許文献】
【０００６】
【特許文献１】特開２００１−１６３９２７号公報
【特許文献２】特開２０１２−２３６９４１号公報
【発明の概要】
【発明が解決しようとする課題】
【０００７】
上記特許文献のコート膜は、オイルミスト又はホコリに対する付着抑制効果がある。しかし、オイルミスト及びホコリの両方の付着抑制効果を持つコート膜ではない。
【０００８】
特許文献１に記載の撥液性の高い種々の含フッ素樹脂、例えば、ポリテトラフルオロエチレン、ポリビニルフルオライド等は、表面抵抗がおおよそ１０１８Ω／□と、汎用的に用いられているアクリル樹脂、ポリカーボネート樹脂等の１０１６Ω／□よりも高い。そのため表面が帯電しやすく、ホコリを付着させやすい。
【０００９】
一方、特許文献２に記載の塗膜は、表面抵抗は置かれている環境の相対湿度により異なるものの１０８〜１０Ω／□と、汎用の樹脂に比べてかなり小さい。そのためホコリは付着しにくい。しかし、水との接触角が１０°以下であり、液体を付着させやすい。そのため、オイルミストが付着しやすい問題がある。
【００１０】
以上より、オイルミスト及びホコリの両方の付着を抑制するには、撥液性が高く、且つ表面抵抗の低いコート膜が求められる。
【課題を解決するための手段】
【００１１】
我々は鋭意検討を行った結果、含フッ素有機化合物、二酸化ケイ素粒子、及びガラス転移温度が６０℃以上のカルボキシ基含有樹脂を含有するアルコール溶液（コーティング液）を種々の基材に塗布し、乾燥することにより形成されるコート膜が高い撥液性を示し、且つ表面抵抗が低いことを見出し、本発明に至った。前記カルボキシ基含有樹脂は、実用上十分な耐水性を持ち、且つ家電の筐体内部の想定される最高温度での変形が生じないようにガラス転移温度が６０℃以上のスチレン／（メタ）アクリル酸共重合物を使用することが好ましい。
【００１２】
また、本発明のコーティング液は、溶剤がケトン系、エステル系溶剤ではなくアルコールであるため、エアコン、テレビ等の家電の筐体等で多用されているアクリロニトリル−ブタジエン−スチレン共重合体（ＡＢＳ樹脂）、アクリル樹脂、及びポリカーボネート樹脂等の種々の樹脂を溶解しないので、コーティングにより非常に多くの樹脂基材に本発明のコート膜を形成可能である。
【００１３】
具体的な解決手段は下記のとおりである。
（１）
少なくとも含フッ素有機化合物、二酸化ケイ素粒子、ガラス転移温度が６０℃以上のカルボキシ基含有樹脂、及び溶剤を含み、前記溶剤は、沸点が１００℃以下のアルコールを含む、コーティング液。
（２）
前記カルボキシ基含有樹脂は、スチレン／（メタ）アクリル酸共重合物である、（１）に記載のコーティング液。
（３）
前記スチレン／（メタ）アクリル酸共重合物は、酸価が１６０以上である、（２）に記載のコーティング液。
（４）
前記二酸化ケイ素粒子は、平均粒子径が１０〜４０ｎｍである、（１）〜（３）のいずれかに記載のコーティング液。
（５）
前記二酸化ケイ素粒子は、不定形であり、短辺が１０〜２０ｎｍ、長辺が５０〜１００ｎｍである、（１）〜（３）のいずれかに記載のコーティング液。
（６）
前記コーティング液中の前記二酸化ケイ素粒子の含有割合は、前記カルボキシ基含有樹脂と前記二酸化ケイ素粒子の合計量に対して２０〜８０質量％である、（１）〜（５）のいずれかに記載のコーティング液。
（７）
前記コーティング液中の前記含フッ素有機化合物の含有割合は、０．５〜２．５質量％である、（１）〜（６）のいずれかに記載のコーティング液。
（８）
前記含フッ素有機化合物は、主鎖が炭化水素鎖であり、前記炭化水素鎖に含フッ素基を有するベンゼン環が結合している化合物である、（１）〜（７）のいずれかに記載のコーティング液。
（９）
前記含フッ素基は、フルオロアルキル基である、（８）に記載のコーティング液。
（１０）
さらに、ピリジニウム塩を含有する、（１）〜（９）のいずれかに記載のコーティング液。
（１１）
少なくとも含フッ素有機化合物、二酸化ケイ素粒子、及びガラス転移温度が６０℃以上のカルボキシ基含有樹脂を含む、コート膜。
（１２）
前記カルボキシ基含有樹脂は、スチレン／（メタ）アクリル酸共重合物である、（１１）に記載のコート膜。
（１３）
前記スチレン／（メタ）アクリル酸共重合物は、酸価が１６０以上である、（１２）に記載のコート膜。
（１４）
前記二酸化ケイ素粒子は、平均粒子径が１０〜４０ｎｍである、（１１）〜（１３）のいずれかに記載のコート膜。
（１５）
前記二酸化ケイ素粒子は、不定形であり、短辺が１０〜２０ｎｍ、長辺が５０〜１００ｎｍである、（１１）〜（１３）のいずれかに記載のコート膜。
（１６）
前記コート膜中の前記二酸化ケイ素粒子の含有割合は、前記カルボキシ基含有樹脂と前記二酸化ケイ素粒子の合計量に対して２０〜８０質量％である、（１１）〜（１５）のいずれかに記載のコート膜。
（１７）
前記コート膜中の前記含フッ素有機化合物の含有割合は、５〜４０質量％である、（１１）〜（１６）のいずれかに記載のコート膜。
（１８）
前記含フッ素有機化合物は、主鎖が炭化水素鎖であり、前記炭化水素鎖に含フッ素基を有するベンゼン環が結合している化合物である、（１１）〜（１７）のいずれかに記載のコート膜。
（１９）
前記含フッ素基は、フルオロアルキル基である、（１８）に記載のコート膜。
（２０）
さらに、ピリジニウム塩を含有する、（１１）〜（１９）のいずれかに記載のコート膜。
（２１）
平均膜厚が０．８μｍ以上である、（１１）〜（２０）のいずれかに記載のコート膜。
（２２）
膜表面の算術平均粗さが０．１μｍ以下である、（１１）〜（２１）のいずれかに記載のコート膜。
（２３）
基材表面の一部又は全面に（１１）〜（２２）のいずれかに記載のコート膜を有する、基材。
（２４）
少なくとも熱交換器、前記熱交換器に空気を通すための送風ファン、前記熱交換器から出た空気の方向を調整する風向板、及び前記熱交換器と前記送風ファンを内部に納めた筐体を含む空気調和機であって、
前記送風ファン、前記風向板、及び前記筐体からなる群より選択される少なくとも１つの部品の表面に（１１）〜（２２）のいずれかに記載のコート膜を有する、空気調和機。
【発明の効果】
【００１４】
本発明のコーティング液によれば、多くの基材表面にオイルミスト及びホコリを付着させにくい高撥液かつ低表面抵抗のコート膜を形成することができる。また、コーティング液中の主溶剤はアルコールであるため、ケトン系又はエステル系溶剤に溶解するＡＢＳ樹脂、アクリル樹脂、又はポリカーボネート樹脂等で形成されている部品表面にも塗布・乾燥の工程でコート膜の形成が可能である。なお、本発明では、製膜時の溶剤の乾燥が速やかに進むように、常圧での沸点が１００℃以下のアルコールを主溶剤として用いている。
【図面の簡単な説明】
【００１５】
【図１】本発明のコート膜を有する基材の断面の模式図である。
【図２】本発明の空気調和機の断面の模式図である。
【発明を実施するための形態】
【００１６】
以下、図面等を用いて、本発明の実施形態について説明する。
【００１７】
図１は、本発明のコート膜を有する基材の断面模式図である。基材１の上にコート膜２が形成されている。コート膜２は、二酸化ケイ素粒子３、及びカルボキシ基含有樹脂と含フッ素有機化合物の混合物４を含む。コーティング液は、常圧での沸点が１００℃以下のアルコールにこれら材料を溶解、或いは分散した液からなる。
【００１８】
以下、コーティング液、コート膜、及び空気調和機について説明する。
＜コーティング液＞
１．含フッ素有機化合物
本発明に用いる含フッ素有機化合物は、コート膜に撥液性を付与するために添加される。含フッ素有機化合物は、沸点が１００℃以下のアルコールに可溶なものであれば特に制限されないが、以下の２つのカテゴリーの化合物が好適である。
【００１９】
（１）側鎖にカルボキシ基又はスルホン酸基を有する化合物
本発明に用いる含フッ素有機化合物は、主鎖が炭化水素鎖であり、前記炭化水素鎖に含フッ素基（フッ素を含有する官能基）、及びカルボキシ基が結合した化合物が好適である。当該化学構造を有する含フッ素有機化合物は、例えば、下記化合物Ａ群で示される。
【化１】
0006866465.tif 000002
【００２０】
親水性のカルボキシ基を有することにより、化合物としての極性が高まりアルコールに溶解し易くなる。また、撥液性を付与するための含フッ素基を併せ持った化学構造を有する。化合物Ａ群の化合物は、化合物Ａ１群と化合物Ａ２を用いたラジカル反応により合成することができる。
【化２】
0006866465.tif 000003
【化３】
0006866465.tif 000004
【００２１】
化合物Ａ群の化学構造をより具体化したものとして、下記化合物１群〜４群の化合物が挙げられる。
【化４】
0006866465.tif 000005
【化５】
0006866465.tif 000006
【化６】
0006866465.tif 000007
【化７】
0006866465.tif 000008
【００２２】
ところで、化合物Ａ群のカルボキシ基以外の親水性置換基であるスルホン酸基を有する化合物もアルコールへの溶解性が良好であり、コーティングで形成されるコート膜は撥液性を発揮可能である。当該化学構造を有する含フッ素有機化合物は、例えば、下記化合物Ｂ群で示される。
【化８】
0006866465.tif 000009
【００２３】
親水性のスルホン酸基を有することにより、化合物としての極性が高まりアルコールに溶解し易くなる。また、撥液性を付与するための含フッ素基を併せ持った化学構造を有する。化合物Ｂ群の化合物は、化合物Ａ１群と化合物Ｂ２を用いたラジカル反応により合成することができる。
【００２４】
【化９】
0006866465.tif 000010
【化１０】
0006866465.tif 000011
【００２５】
化合物Ｂ群の化学構造をより具体化したものとして、下記化合物５群〜８群の化合物が挙げられる。
【化１１】
0006866465.tif 000012
【化１２】
0006866465.tif 000013
【化１３】
0006866465.tif 000014
【化１４】
0006866465.tif 000015
【００２６】
（２）側鎖にベンゼン環を有する化合物
本発明に用いる含フッ素有機化合物は、主鎖が炭化水素鎖であり、前記炭化水素鎖に含フッ素基（フッ素を含有する官能基）を有するベンゼン環が結合した化合物が好適である。その理由は、立体障害の大きいベンゼン環が炭化水素鎖の整列を妨げ、非晶質になることで、形成されるコート膜の平坦性が向上するとともに、炭化水素鎖間に隙間を設けてコーティング液に含まれるアルコールが入りやすくなることで、溶剤に対する含フッ素有機化合物の溶解性が向上するからである。当該化学構造を有する含フッ素有機化合物は、例えば、下記化合物Ｃ群で示される。
【化１５】
0006866465.tif 000016
【００２７】
化合物Ｃ群の化合物は、化合物Ｃ１群を用いたラジカル反応により合成することができる。
【化１６】
0006866465.tif 000017
【００２８】
化合物Ｃ群の化学構造をより具体化したものとして、下記化合物９群〜１２群の化合物が挙げられる。
【化１７】
0006866465.tif 000018
【化１８】
0006866465.tif 000019
【化１９】
0006866465.tif 000020
【化２０】
0006866465.tif 000021
【００２９】
本発明に用いる含フッ素有機化合物は、沸点が１００℃以下のアルコールに可溶であればこれら以外の化学構造の化合物でもよい。前記化合物１群〜化合物８群は、炭化水素鎖に撥液性基として水素原子がないか、水素原子を１個、２個、又は４個有するフルオロアルキル鎖が結合した構造になっている。ここで、炭化水素鎖の長さを示すｘ及びｙは特に限定されない。
【００３０】
前記フルオロアルキル鎖の炭素数は多いほど撥液性が高まる。検討の結果、形成されるコート膜の水との接触角を１００°以上にするには、ｎは３以上である必要がある。一方、ｎが８を超えるとアルコールへの溶解性が低くなり、コーティング液中で一部分離して、コーティング液が濁る現象が見られた。よって、好適なｎの上限は８と判断される。なお、ｎが８を超えてもコーティング液を撹拌してからコーティングすることが可能であるが、ｎが８以下であれば元々コーティング液中に溶解しているので撹拌等の振動を与える必要がない。
【００３１】
化合物９群〜化合物１２群は、炭化水素鎖にベンゼン環が結合している化学構造を有する。前記ベンゼン環は、撥液性基として、水素原子がないか、水素原子を１個、２個、又は４個有するフルオロアルキル鎖を有する。ここで、炭化水素鎖の長さを示すｘ及びｙは特に限定されない。
【００３２】
前記フルオロアルキル鎖の炭素数は多いほど撥液性が高まる。検討の結果、形成されるコート膜の水との接触角を１００°以上にするには、ｎは３以上である必要がある。一方、ｎが８を超えるとアルコールへの溶解性が低くなり、コーティング液中で一部分離して、コーティング液が濁る現象が見られた。よって、好適なｎの上限は８と判断される。なお、ｎが８を超えてもコーティング液を撹拌してからコーティングすることが可能であるが、ｎが８以下であれば元々コーティング液中に溶解しているので撹拌等の振動を与える必要がない。
【００３３】
コーティング液中の含フッ素有機化合物の含有割合は特に制限されないが、溶剤以外の全成分に対して、撥液性が高いコート膜を得る観点から、好ましくは５質量％以上、より好ましくは１５質量％以上、更に好ましくは２５質量％以上であり、形成されるコート膜の物理的強度確保の観点から、好ましくは４０質量％以下、より好ましくは３５質量％以下、更に好ましくは３０質量％以下である。
【００３４】
２．二酸化ケイ素粒子
本発明に用いる二酸化ケイ素粒子は、コート膜の表面抵抗を低減するため添加される。二酸化ケイ素粒子の表面抵抗は、コーティング液に用いるバインダー樹脂に比べて低いので、添加率を高めるとコート膜の表面抵抗が下がり、防塵性が向上する。
【００３５】
（１）粒子サイズ
二酸化ケイ素粒子の平均粒子径が小さいほど、単位質量当たりの表面積が大きくなるので、コート膜の表面抵抗を低減しやすくなる。また、平均粒子径が４０ｎｍを超える二酸化ケイ素粒子を用いて作製したコーティング液を静置した場合、１か月程度で二酸化ケイ素粒子が沈殿することがわかった。具体的には、平均粒子径が５０ｎｍ又は７０ｎｍの二酸化ケイ素粒子を用いて作製したコーティング液を静置した場合、１か月程度で沈殿が生じた。しかし、平均粒子径が４０ｎｍの二酸化ケイ素粒子を用いて作製したコーティング液を静置した場合、１か月経っても沈殿は生じなかった。よって、二酸化ケイ素粒子の平均粒子径は、４０ｎｍ以下が望ましい。但し、平均粒子径が小さすぎると、コーティング液調製時の秤量の際、容器に入らず空気中に舞ってしまう割合が増える。そのため、二酸化ケイ素粒子の形状が球形（略球形を含む）の場合、コーティング液調製時のハンドリング性を考慮して、平均粒子径は、１０〜４０ｎｍであることが好ましい。なお、ここで平均粒子径は動的光散乱法で測定した場合の値である。
【００３６】
（２）形状
二酸化ケイ素粒子の形状は、球形より不定形の方が単位重量当たりの表面積が大きくなるので、コート膜の表面抵抗を下げやすくなり好適である。粒子サイズが小さいほど単位質量当たりの表面積が大きくなるので好適であるが、球形の粒子の場合と同様、コーティング液調製時のハンドリング性を考慮して、不定形の粒子の場合、短辺は１０〜２０ｎｍ、長辺は５０〜１００ｎｍであることが好ましい。なお、ここで不定形の粒子の短辺、長辺の測定は粒子の電子顕微鏡写真から求めた値である。
【００３７】
コーティング液中の二酸化ケイ素粒子の含有割合は特に制限されないが、溶剤以外の全成分に対して、表面抵抗の低いコート膜を得る観点から、好ましくは２０質量％以上、より好ましくは３０質量％以上、更に好ましくは３５質量％以上であり、形成されるコート膜の物理的強度確保の観点から、好ましくは６０質量％以下、より好ましくは５５質量％以下、更に好ましくは５０質量％以下である。
【００３８】
また、コーティング液中の二酸化ケイ素粒子の含有割合は、カルボキシ基含有樹脂と二酸化ケイ素粒子の合計量に対して、高撥液かつ低表面抵抗のコート膜を得る観点から、好ましくは２０質量％以上、より好ましくは２５質量％以上、更に好ましくは３０質量％以上であり、コート膜の物理的強度の観点から、好ましくは８０質量％以下、より好ましくは７５質量％以下、更に好ましくは７０質量％以下である。
【００３９】
３．カルボキシ基含有樹脂
本発明に用いるカルボキシ基含有樹脂は、ガラス転移温度が６０℃以上であり、沸点が１００℃以下のアルコールに可溶なものであれば特に制限されず、例えば、（メタ）アクリル／（メタ）アクリル酸樹脂、スチレン／（メタ）アクリル酸共重合物、水酸基を有するポリビニルブチラール樹脂等が挙げられる。なお、（メタ）アクリル酸とは、アクリル酸、メタクリル酸、又はこれらの混合物を意味する。（メタ）アクリルについても同様である。我々がこれら樹脂を検討した結果、スチレン／（メタ）アクリル酸共重合物を含むコート膜の表面抵抗は、他の樹脂を用いた場合より小さいことがわかった。したがって、カルボキシ基含有樹脂は、スチレン／（メタ）アクリル酸共重合物であることが好ましい。特に、酸価が大きい樹脂の方が、表面抵抗が低い傾向があった。また、酸価が大きい樹脂の方がアルコールへの溶解性も高かった。特に、酸価が１６０以上の樹脂は、僅かな撹拌時間でアルコールに溶解するので好適である。前記樹脂の酸価は、より好ましくは２００以上であり、更に好ましくは２３０以上である。
【００４０】
コーティング液中のカルボキシ基含有樹脂の含有割合は特に制限されないが、溶剤以外の全成分に対して、撥液性が高く、且つ表面抵抗の低いコート膜を得る観点から、好ましくは２５質量％以上、より好ましくは３０質量％以上、更に好ましくは４０質量％以上であり、アルコールへの溶解性等の観点から、好ましくは７０質量％以下、より好ましくは６０質量％以下、更に好ましくは５５質量％以下である。
【００４１】
４．溶剤
先に記載したように、本発明では、溶剤として常圧で沸点が１００℃以下のアルコールを用いる。前記アルコールとしては、具体的には、メタノール（沸点：約６５℃）、エタノール（沸点：約７８℃）、１−プロパノール（沸点：約９７℃）、２−プロパノール（沸点：約８２℃）、２−ブタノール（沸点：約９８℃）、２−メチル−２−プロパノール（沸点：約８２℃）等が挙げられる。これらのアルコールは、コーティング液を基材に塗布後、放置することにより比較的短時間で乾燥・硬化するため好ましい。なお、本発明の効果を損なわない範囲で、常圧で沸点が１００℃を超えるのアルコールを併用してもよい。
【００４２】
前述のように、アセトン、２−ブタノン等のケトン系溶剤や、酢酸エチル、酢酸ブチル等のエステル系溶剤は、家電製品等の筐体、各種部品に使われるＡＢＳ樹脂、アクリル樹脂、及びポリカーボネート樹脂等の樹脂を溶解するので、コーティング液の溶剤としては好ましくないが、上記問題が生じない範囲で用いてもよい。
【００４３】
５．その他の添加剤
前記必須成分以外の添加剤としては、例えば、コート膜の強度を高めるために添加する架橋剤、コート膜の抗菌性を高める抗菌剤等が挙げられる。
【００４４】
（ａ）架橋剤
架橋剤としては、例えば、前記樹脂中のカルボキシ基、又は水酸基等と架橋可能なアルコキシシリル基を有する化合物が挙げられる。具体的には、ビニルトリメトキシシラン、ビニルトリエトキシシラン、３−グルシドキシプロピルトリメトキシシラン、３−グルシドキシプロピルトリエトキシシラン、ｐ−スチリルトリメトキシシラン、及びｐ−スチリルトリエトキシシラン等が挙げられる。
【００４５】
また、アルコキシチタン基を有する化合物が挙げられる。具体的には、チタンアセチルアセトネート、チタンテトラアセチルアセトネート、チタンエチルアセトアセテート、チタンオクチレングリコレート、及びチタンエチルアセトアセテート等が挙げられる。
【００４６】
これら架橋剤を添加することにより、前記樹脂間の架橋が生じ、コート膜の物理的強度が向上する利点がある。
【００４７】
（ｂ）抗菌剤
抗菌剤は、アルコールに可溶なものが好ましく、例えば、ピリジニウム塩が挙げられる。ピリジニウム塩としては、例えば、ヘキシルピリジニウムクロライド、オクチルピリジニウムクロライド、デシルピリジニウムクロライド、ドデシルピリジニウムクロライド、セチルピリジニウムクロライド、ヘキシルピリジニウムブロマイド、オクチルピリジニウムブロマイド、デシルピリジニウムブロマイド、ドデシルピリジニウムブロマイド、及びセチルピリジニウムブロマイド等が挙げられる。これらはブドウ球菌を始めとするグラム陽性菌やカビ等の真菌に対して強い殺菌作用を示す。
【００４８】
また、アルコールに可溶なヒノキチオール、２−フリルアルデヒド（慣用名はフルフラール）等の抗菌剤も使用可能である。
【００４９】
これらをコーティング液に加えることにより、コート膜を形成した空気調和機内部で僅かに付着するカビなどの細菌の増殖を抑制し、悪臭等の発生を抑制することができる。
【００５０】
コーティング液中の抗菌剤の含有割合は特に制限されないが、溶剤以外の全成分に対して、好ましくは０．５質量％以上、より好ましくは１．０質量％以上、更に好ましくは２．０質量％以上であり、好ましくは１０．０質量％以下、より好ましくは７．０質量％以下、更に好ましくは５．０質量％以下である。
【００５１】
＜コート膜＞
本発明のコート膜は、前記コーティング液を基材（部品）表面に塗布し、乾燥・硬化することにより形成することができる。コート膜を基材上に形成する際は、種々のウエットコーティング方式で行うことが可能である。具体的には、ディップコート、スピンコート、フローコート、バーコート、及びスプレーコート等が挙げられる。基材の形状が平面の場合は、これらコーティング方法はどれでも使えるが、基材に種々の凹凸がある場合は、スプレーコートが好適である。
【００５２】
基材が樹脂の場合、コート膜の膜厚が薄すぎると、コート膜の表面抵抗が小さくても基材の表面抵抗が大きい場合は、基材の表面抵抗の影響により、ホコリが付きやすくなる。そのため、コート膜の平均膜厚は、好ましくは０．８μｍ以上であり、より好ましくは２μｍ以上である。コート膜の平均膜厚が２μｍ以上であれば、基材の表面抵抗の影響はほとんど生じない。
【００５３】
コート膜の表面粗さは、小さい方がオイルミスト等の付着を抑制することができる。そのため、コート膜表面の算術平均粗さは、好ましくは０．１μｍ以下である。なお、含フッ素有機化合物、二酸化ケイ素粒子等を添加しているためか、溶剤であるアルコールが揮発する際に、コート膜表面が海島構造になることがある。その場合は、乾燥温度を高め、揮発速度を高めることで海島構造のサイズを小さくでき、表面凹凸を低減することが可能である。
【００５４】
＜空気調和機＞
図２は、本発明の空気調和機の断面の模式図である。本発明の空気調和機は、例えば、筐体５、筐体内部の空気の温度と湿度を制御するための熱交換器６、筐体内部に室内の空気を取り込み筐体外に送風するための送風ファン７、室内の空気を取り込む空気吸い込み口８、取り込んだ空気中のホコリ等を除くためのフィルター９、熱交換器から生じる水滴を受ける露受け皿１０、熱交換器により温度と湿度を制御された空気が筐体外に排出される際の方向を制御するための横羽根１１などから構成される。
【００５５】
筐体５、送風ファン７、フィルター９、及び横羽根１１等は、ＡＢＳ樹脂、アクリル樹脂、及びポリカーボネート樹脂等の樹脂から形成されるので、これら部品の表面抵抗は約１０１６Ω／□である。また、水との接触角は８０〜９５°程度である。これら部品の表面に本発明のコート膜を形成することにより、表面抵抗が約１０１０Ω／□以下に低減され、水との接触角は１００°以上となるため、ホコリやオイルミスト等が部品に付着しにくくなる。その結果、空気調和機内部の通風抵抗の上昇が抑制され、また、ホコリやオイルミスト等の付着部分で増殖する細菌由来の悪臭等の発生も抑制できる。
【実施例】
【００５６】
以下、本発明について、実施例に基づき具体的に説明する。
【００５７】
実施例１
（１）コーティング液の調製
含フッ素有機化合物として化合物３群の中でｎが８の化合物１３（２質量部）、平均粒子径が１０ｎｍの二酸化ケイ素粒子（５質量部）、樹脂として表1に示す種々の樹脂（５質量部）をエタノール（８８質量部）に加え、オーバーヘッドスターラーで撹拌し溶解させてコーティング液を調製した。
【化２１】
0006866465.tif 000022
【００５８】
（２）コート膜の形成
調製した各コーティング液を厚さ２ｍｍのＡＢＳ樹脂板にバーコーターで塗布し、その後、６０℃の恒温槽に約１時間放置することによりコート膜を形成した。なお、塗布の際用いるバーコーターの番数は、コート膜の平均膜厚が約８〜１０μｍになるよう選択した。
【００５９】
（３）評価
（ａ）表面抵抗
三菱化学アナリティック社製の表面抵抗計ｈｉｒｅｓｔａ−ＵＰを用いてコート膜の表面抵抗を測定した。なお、測定時の電圧は１００Ｖである。
（ｂ）接触角
協和界面科学社製の接触角計ＣＡＤ−１を用いてコート膜表面の水との接触角を測定した。
（ｃ）ホコリの付着割合の評価
コート膜面を上にした状態で、ホコリの模擬物として、タバコの灰をコート膜表面に降りかけた。その後、コート膜面を垂直にしてＡＢＳ樹脂板を床に軽く２回打ちつけた。その際、タバコの灰がコート膜表面に付着したまま残る割合を調べ、下記基準で評価した。なお、コート膜表面に残った灰の割合が少ないほどホコリ付着が抑制されていると判断できる。
ａ：タバコの灰の付着割合が１０％未満
ｂ：タバコの灰の付着割合が１０％以上
【００６０】
（４）評価結果
評価結果を表１に示す。
【００６１】
【表１】
0006866465.tif 000023
【００６２】
コート膜１〜８は、いずれも水との接触角が１００°以上の高い撥液性を示した。また、タバコの灰の付着割合を見ると、コート膜１〜４は、タバコの灰の付着割合が１０％未満であったが、コート膜５〜８は、タバコの灰の付着割合が１０％以上であり、特にコート膜７及び８は、半分程度付着していた。以上より、樹脂としてスチレン／アクリル酸樹脂を用いることによりホコリの付着が抑制されることがわかった。タバコの灰の付着割合とコート膜の表面抵抗を見ると、表面抵抗が低いと、具体的には２×１０１１Ω／□以下の場合、タバコの灰の付着割合が１０％未満となった。つまり、表面抵抗が低いほどホコリの付着が抑制されると判断される。コート膜１及び２は、用いた樹脂の酸価がそれぞれ１５０と１６０であり、酸価が１０大きいだけでも表面抵抗は約１／１０まで低減できることがわかった。よって、用いるスチレン／アクリル酸樹脂の酸価は１６０以上が好適であることがわかる。
【００６３】
実施例２
表２に記載の平均粒子径、形状の二酸化ケイ素粒子を用い、樹脂を酸価２４０、重量平均分子量１７，０００のスチレン／アクリル酸樹脂に統一した以外は、実施例１と同様にしてコート膜をＡＢＳ板に形成した。そして、実施例１と同様の方法でコート膜の評価を行った。評価結果を表２に示す。
【００６４】
【表２】
0006866465.tif 000024
【００６５】
平均粒子径が大きくなるほどコート膜の表面抵抗は上昇する傾向が見られた。形状が球形で平均粒子径が１０〜４０ｎｍである二酸化ケイ素粒子を用いたコート膜９〜１２は、タバコの灰の付着割合が１０％未満であった。また、表面抵抗が最大でも５×１０１０Ω／□であった。平均粒子径が５０〜７０ｎｍである二酸化ケイ素粒子を用いたコート膜１３及び１４は、タバコの灰の付着割合が１０％以上であり、表面抵抗が最小でも１×１０１１Ω／□であった。よって、形状が球形の場合、用いる二酸化ケイ素粒子の平均粒子径は１０〜４０ｎｍが好ましいことがわかった。形状が不定形の場合、短辺が平均１０〜２０ｎｍ、長辺が平均５０〜１００ｎｍの二酸化ケイ素を用いたコート膜１５及び１６は、タバコの灰の付着割合が１０％未満であり、表面抵抗が最大でも８×１０１０Ω／□であった。短辺が平均３０ｎｍ、長辺が平均１５０ｎｍの二酸化ケイ素を用いたコート膜１７は、タバコの灰の付着割合が１０％以上であり、表面抵抗が２×１０１１Ω／□であった。よって、形状が不定形の場合、用いる二酸化ケイ素粒子は、短辺が平均１０〜２０ｎｍ、長辺が平均５０〜１００ｎｍであるものが好ましいことがわかった。
【００６６】
実施例３
含フッ素有機化合物として化合物１３以外に、化合物３群の中でｎが３の化合物１４（２質量部）、化合物４群の中でｎが８の化合物１５（２質量部）、化合物４群の中でｎが３の化合物１６（２質量部）、化合物６群の中でｎが８の化合物１７（２質量部）、化合物１０群の中でｎが８の化合物１８（２質量部）、化合物１０群の中でｎが３の化合物１９（２質量部）、化合物１２群の中でｎが８の化合物２０（２質量部）をそれぞれ用い、樹脂を酸価２４０、重量平均分子量１７，０００のスチレン／アクリル酸樹脂に統一した以外は、実施例１と同様にしてコート膜をＡＢＳ板に形成した。そして、実施例１と同様の方法でコート膜の評価を行った。評価結果を表３に示す。
【化２２】
0006866465.tif 000025
【化２３】
0006866465.tif 000026
【化２４】
0006866465.tif 000027
【化２５】
0006866465.tif 000028
【化２６】
0006866465.tif 000029
【化２７】
0006866465.tif 000030
【化２８】
0006866465.tif 000031
【００６７】
【表３】
0006866465.tif 000032
【００６８】
いずれのコート膜も接触角は１００°以上であり、タバコの灰の付着割合も１０％未満であり、表面抵抗は最大でも３×１０９Ω／□であった。よって、本発明の含フッ素有機化合物を用いたコート膜は防汚性に優れることがわかった。含フッ素有機化合物中のフルオロアルキル基の長さを示すｎが大きい方が接触角は大きい傾向があり、また表面抵抗は高い傾向が見られた。
【００６９】
実施例４
コーティング液調製の際、樹脂と二酸化ケイ素粒子の添加割合を種々変えた場合の防汚性を調べた。具体的には、実施例１に示すコーティング液の調製の際、二酸化ケイ素粒子の添加量を０〜９質量部、樹脂の添加量を１０〜１質量部と変えたものを調製した。つまり、いずれのコーティング液も二酸化ケイ素粒子と樹脂の合計添加量は１０質量部となるよう添加した。それ以外は実施例１と同じ原料を同じ量添加してコーティング液を調製し、調製したコーティング液を用いてコート膜をＡＢＳ板に形成した。そして、実施例１と同様の方法でコート膜の評価を行った。評価結果を表４に示す。
【００７０】
【表４】
0006866465.tif 000033
【００７１】
二酸化ケイ素粒子を添加していないコート膜２６、及び樹脂と二酸化ケイ素粒子の合計量に対して二酸化ケイ素粒子を１０質量％含有しているコート膜２７は、タバコの灰の付着割合が１０％以上であった。また表面抵抗が１×１０１１Ω／□以上であった。樹脂と二酸化ケイ素粒子の合計量に対して二酸化ケイ素粒子を２０質量％以上含有しているコート膜２８〜３５は、タバコの灰の付着割合が１０％未満であった。また表面抵抗は３×１０１０Ω／□以下であった。よって、コート膜の組成としては、樹脂と二酸化ケイ素粒子の合計量に対して二酸化ケイ素粒子を２０質量％以上含有することが好適であることがわかった。ところで、樹脂と二酸化ケイ素粒子の合計量に対して二酸化ケイ素粒子を９０質量％含有しているコート膜３５は、物理的強度が低く、ティッシュペーパーを用いて荷重約１００ｇでコート膜表面を擦ると、容易に剥離することが判明した。コート膜２８〜３４では剥離は見られなかった。コート膜３５の物理的強度の低下は、膜材料を保持するため、及び膜の物理的強度を高めるために加えられる樹脂の割合が少ないため生じたと考えられる。コート膜中の樹脂の割合をある程度高めないと実用に足るコート膜の物理的強度が保てないことから、樹脂の含有割合は、樹脂と二酸化ケイ素粒子の合計量に対して２０質量％以上が好ましいと考えられる。言い換えれば、二酸化ケイ素粒子の含有割合は、樹脂と二酸化ケイ素粒子の合計量に対して８０質量％以下が好ましい。よって、コート膜の組成としては、樹脂と二酸化ケイ素粒子の合計量に対して二酸化ケイ素粒子を２０〜８０質量％含有することが好適であることがわかった。
【産業上の利用可能性】
【００７２】
本発明のコーティング液は、表面に油汚れ、ホコリ等を付着しにくくするコート膜の形成に有用である。本発明のコート膜は、例えば、空気調和機の筐体内部、送風ファン表面、及びフィルター表面等に設けられる。
【符号の説明】
【００７３】
１：基材
２：コート膜
３：二酸化ケイ素粒子
４：カルボキシ基含有樹脂と含フッ素有機化合物の混合物
５：筐体
６：熱交換器
７：送風ファン
８：空気吸い込み口
９：フィルター
１０：露受け皿 
１１：横羽根
【要約】      （修正有）【課題】撥液性が高く、且つ表面抵抗の低いコート膜、当該コート膜を形成するためのコーティング液を提供する。【解決手段】少なくとも含フッ素有機化合物、二酸化ケイ素粒子３、ガラス転移温度が６０℃以上のカルボキシ基含有樹脂、及び溶剤を含み、前記溶剤は、沸点が１００℃以下のアルコールを含む、コーティング液。【選択図】図１【図１】
0006866465.tif 000034
【図２】
0006866465.tif 000035